Способ определения предела прочности керамики при осевом растяжении
METHOD OF DETERMINING TENSILE STRENGTH OF CERAMICS IN AXIAL TENSION

Изобретение относится к методам определения механических характеристик керамики и может быть использовано для определения предела прочности при растяжении конструкционных керамических материалов в ответственных изделиях, требующих периодического контроля прочностных свойств материала при их производстве, например, керамических оболочек обтекателей летательных аппаратов.
Известен способ испытаний на растяжение металлов, в том числе и хрупких (ГОСТ 1497-84 Металлы. Методы испытаний на растяжение). Известен также способ испытаний на растяжение керамики (ASTM С 1273 - 05 Метод испытания для определения прочности при растяжении монолитной керамики при температуре окружающей среды).
Сущность методов заключается в определении разрушающей силы при растяжении, закрепленного в захватах испытательной машины, образцам Основным недостатком этих методов является наличие погрешностей, возникающих при испытании хрупких материалов: изгибающий момент в рабочем сечении образца из-за эксцентриситета приложения нагрузки, сложность крепления образца в испытательной машине и т.д., а для высокопрочной керамики реализация этих методов может быть вообще проблематичной и в паспортах на эти материалы приводятся значения прочности, определенные при изгибе.
Наиболее близким по технической сущности к заявленному решению является способ определения предела прочности при растяжении образца, в котором образец испытывают в составе лабораторной сборки, включающей в себя накладки одинаковых с образцом размеров и формы, наклеенные на двух противоположных поверхностях образца. Сборку размещают в цанговых захватах испытательной машины, прикладывают растягивающую нагрузку, измеряют разрушающую сборку нагрузку, получают кривую «деформация-напряжение», из которой восстанавливают диаграмму деформирования образца и определяют предел прочности при растяжении образца (Патент на изобретение RU №2540460, 09.07.2013. Способ определения механических свойств хрупких материалов при растяжении).
К недостаткам прототипа можно отнести то, что напряжение в образце выражают через напряжения лабораторной сборки, что может привнести определенные погрешности в результаты определения предела прочности хрупких материалов при осевом растяжении, особенно при испытании высокопрочной конструкционной керамики, прочность которой при растяжении на порядок выше прочности рассмотренного в прототипе материала.
Задачей заявляемого изобретения является обеспечение возможности определения предела прочности при осевом растяжении высокопрочной конструкционной керамики и повышение эффективности его определения.
Поставленная задача достигается тем, что предлагается способ определения предела прочности керамики при осевом растяжении, включающий растяжение образца путем приложения к нему статической растягивающей нагрузки, измерение разрушающей образец нагрузки, отличающийся тем, что растягивающую нагрузку в рабочей части образца создают путем приложения статической сжимающей нагрузки к реверсивному приспособлению, состоящему из опорной и нагружающей скоб с вертикально установленным в нем образцом, выполненным с плоскими взаимно перпендикулярными головками, с образованием зазоров между ними и скобами, верхней головкой образец свободно опирается на опорную скобу, при этом сжимающая нагрузка передается нагружающей скобой на нижнюю головку образца, а размеры поперечного сечения рабочей части образца, габариты головок, радиусы скругления галтелей в переходных частях образца от его головок к рабочей части, определяемые расчетным путем из построенной конечно-элементной модели напряженного состояния образца, удовлетворяют условию отношения максимальных растягивающих напряжений в его рабочей части при соблюдении однородного напряженного состояния к максимальным главным напряжениям в головках и переходных частях образца значению не менее 2,0.
Предлагаемый способ определения предела прочности керамики при осевом растяжении реализуется следующим образом.
Для обеспечения выполнения заданного в заявляемом способе условия определения предела прочности керамики при осевом растяжении создается расчетная модель напряженного состояния образца (в подавляющем большинстве случаев основанная на приближенных численным методах - конечно-элементном подходе) по которой определяют оптимальные размеры образца.
Схематичное изображение используемого для реализации заявляемого способа образца с круглым поперечным сечением рабочей части приведено на фиг. 1. Образец состоит из плоских взаимно перпендикулярных головок 1, продольные плоскости симметрии которых повернуты на угол 90 градусов по центральной оси относительно друг друга (условно верхней 1в и нижней 1н), рабочей части 2 и переходных частей 3, представляющих собой сопряженные галтели от головок образца к его рабочей части с радиусами R1 и R2.
Схематичное изображение реверсивного приспособления, включающего в себя нагружающую 4 и опорную 5 скобы с вертикально установленным в нем образцом 6, свободно опирающегося верхней головкой на опорную скобу, приведено на фиг. 2, где 7 - зазоры между скобами и торцами головок образца (условно верхний 7в и нижний 7н).
mах
Реверсивное приспособление устанавливают между опорами стандартной универсальной испытательной машины, прикладывают усилие сжатия на нагружающую скобу при скорости нагружения V≤1 мм/мин. Нагружающая скоба передает усилие на нижнюю головку образца, при этом опорная скоба остается неподвижной. Таким образом, создаются в образце растягивающие осевые напряжения. Нагрузку увеличивают вплоть до разрушения образца и определяют разрушающую образец нагрузку, Р. По полученному результату определяют предел прочности испытуемого материала при осевом растяжении.
Для получения дополнительных данных по свойствам материала образцы испытывают с записью диаграммы «нагрузка-перемещение».
Оптимизированные размеры образца круглого поперечного сечения рабочей части приведены в таблице.
Диаграмма распределения напряжений на внешней поверхности образца вдоль центральной оси, рассчитанная по построенной конечно-элементной модели напряженного состояния образца с круглым поперечным сечением рабочей части, приведена на фиг. 3.
Из представленных результатов следует, что в рабочей части образца реализуется однородное напряженное состояние одноосного растяжения при соблюдении заданного в заявляемом способе условия: отношения максимальных растягивающих напряжений в его рабочей части при соблюдении однородного напряженного состояния к максимальным главным напряжениям в головках и переходных частях образца удовлетворяют значению не менее 2,0.
При проведении испытаний по определению предела прочности керамики при растяжении по заявляемому способу испытуемые образцы разрушались только в рабочей части, при этом коэффициент вариации полученных результатов составил 10-12%, что вполне сопоставимо со значениями коэффициентов вариации результатов при определении прочности керамики при изгибе, например, стеклокерамики ОТМ -357 и свидетельствует о соответствии построенной конечно-элементной модели напряженного состояния образца, поставленной в заявляем способе задаче.
Для проведения испытаний по заявляемому способу не требуется создания специальных нагружающих устройств, достаточно наличия стандартной универсальной испытательной машины.
Сравнение заявляемого способа с прототипом показывает, что способ отличается от известного тем, что предел прочности керамики при осевом растяжении определяют при прямом растяжении рабочей части образца, а не через напряжения лабораторной сборки по которым восстанавливают диаграмму деформирования образца испытываемого хрупкого материала и определяют его предел прочности при растяжении.
При изучении других технических решений в данной области техники установлено, что рассмотренные в способе отличительные признаки ранее не встречались, способ соответствует критерию изобретения «новизна» и обеспечивает достижение заданного технического результата изобретения - обеспечение возможности определения предела прочности при осевом растяжении высокопрочной конструкционной керамики, повышение эффективности определении предела прочности высокопрочной конструкционной керамики как в процессе производства изделий, так и при аттестации вновь разрабатываемых керамических материалов.
Таким образом, заявляемое техническое решение - способ соответствует критерию изобретения «изобретательский уровень».
Предлагаемый способ может найти применение в процессе производства различных изделий из керамики, требующих индивидуального контроля прочностных свойств материалов, при аттестации по прочности при растяжении вновь разрабатываемых конструкционных керамических и других хрупких материалов, при проведении опытно-конструкторских работ по созданию ответственных изделий в различных областях машиностроения.